Brevet FR2848207A1 — publié le 20040611

PROCEDE DE REDUCTION DU FLUAGE D'UN ELEMENT A BASE DE PLATRE, COMPOSITION A BASE DE PLATRE ET PROCEDE DE FABRICATION D'UN ELEMENT A BASE DE PLATRE A FLUAGE REDUIT La présente invention concerne un procédé de réduction du fluage d'un élément à base de plâtre, une composition à base de plâtre pour un tel élément et un procédé de fabrication d'un élément à base de plâtre à fluage réduit. Elle s'applique en particulier à la 10 réalisation de plaques de plâtre à fluage réduit. Dans le brevet américain n0 3 190 787 sont décrites des plaques de plâtre à basse densité contenant de l'acide borique dans des quantités bien définies, en vue, 15 notamment, de supprimer l'affaissement de ces plaques. La demande internationale publiée sous le numéro WO 99/08978 a trait à un procédé pour produire un produit contenant du plâtre durci, dans lequel on introduit des ions trimétaphosphates dans la composition à base de 20 plâtre dans le but d'améliorer la résistance mécanique, la rigidité et la stabilité dimensionnelle du plâtre durci. Le brevet américain n0 4 645 548 se rapporte à un procédé pour produire des plaques de plâtre, dans lequel 25 on utilise de l'acide tartrique ou l'un de ses sels métalliques comme retardateurs de la prise hydraulique. Le brevet américain publié sous le numéro US 6 352 585 concerne une composition à couler à base de plâtre, destinée à une utilisation dans le domaine dentaire. 30 Cette composition est composée de deux parties, une première partie à base de plâtre et une seconde partie à base d'eau, l'une et/ou l'autre de ces parties contenant au moins deux acides qui sont choisis dans le groupe constitué par les acides oxalique, borique, phosphorique, 35 citrique, tartrique, sulfurique, acétique, formique, maléique, ascorbique, aspartique et leurs mélanges. Les deux parties sont maintenues séparées, puis mélangées au moment du coulage; on laisse ensuite le mélange durcir. R.\Brevets\20000\20078.doc - 2 décembre 2002 - 1/21 Dans les exemples n0 22, 38, 49, 50 de ce brevet américain sont décrites des compositions dont la première partie est constituée de 100 g de plâtre et la seconde partie comprend 30 g d'eau, dans laquelle sont dissous, 5 suivant les exemples, 1 ou 2 g d'acide borique et 0,5 ou 1 g d'acide tartrique. Dans le domaine de la construction, le fluage est d aux contraintes mécaniques auxquelles sont soumises les plaques de plâtre, le plus souvent, sous l'action de leur 10 propre poids. Si l'on a une forte hygrométrie ambiante, les effets de ces contraintes sont amplifiés et engendrent au fil du temps une déformation de la plaque qui fléchit vers le bas. Ce phénomène s'amplifie avec l'allégement des produits, et est particulièrement gênant 15; c'est le cas, par exemple lorsque les plaques de plâtre sont fixées en plafond. On a alors un profil ondulé entre les points de fixation des plaques. C'est en cherchant à réduire le fluage de plaques de plâtre que la Demanderesse a découvert qu'on obtient une 20 réduction importante du fluage, lorsqu'on introduit plus de 0,001% en poids d'acide tartrique ou de l'un de ses sels, par rapport au poids du sulfate de calcium semi hydrate, dans la plaque de plâtre lors de sa préparation. Un tel résultat est fort surprenant pour l'homme du 25 métier, car la littérature scientifique enseigne que " les additifs [notamment les acides tartrique et borique] ont un effet néfaste sur la tenue en fluage du matériau à 97- [d'humidité relative] à l'exception de l'acide malique. " Voir en effet à cet égard la page 105 30 du mémoire de thèse de Docteur de l'Université d'AixMarseille III, spécialité Génie des Procédés et PhysicoChimie, intitulé " Etude de l'adsorption de l'eau sur les cristaux de gypse et de son influence sur les propriétés mécaniques du plâtre pris pur et additivé ", présenté et 35 soutenu publiquement par Elisabeth Badens le 12 janvier 1998. En outre, la Demanderesse a constaté qu'il se produit un effet de synergie en termes d'effet anti-fluage, R:\Brevets\20000\20078.doc - 2 décembre 2002 - 2120 lorsqu'on met en oeuvre une combinaison d'acide tartrique ou de l'un ou plusieurs de ses sels avec de l'acide borique ou l'un ou plusieurs de ses sels, dans un élément en plâtre. Ainsi, la présente invention a pour objet un procédé de réduction du fluage dans un élément à base de plâtre. Il s'applique en particulier aux plaques de plâtre. Le procédé selon l'invention comprend l'introduction dans la composition à base de plâtre, avant que celle-ci 10 ne prenne et ne durcisse pour donner l'élément à base de plâtre, d'acide tartrique ou de sel(s) d'acide tartrique, en une quantité supérieure à 0,001 % en poids par rapport au poids du sulfate de calcium semi-hydrate contenu dans la composition à base de plâtre. Un autre objet de l'invention est une composition à base de plâtre qui permet d'obtenir un élément à base de plâtre présentant un fluage réduit. Cette composition peut en particulier être une composition pour plaque de plâtre. La composition selon l'invention comprend, en pourcentages en poids par rapport au poids du sulfate de calcium semi-hydrate dans la composition, de 0,003% à 0,45% d'acide tartrique ou de sel(s) d'acide tartrique et de 0,05% à 0,95% d'acide borique ou de sel(s) d'acide 25 borique. L'invention concerne également un élément à base de plâtre, tel qu'une plaque de plâtre, présentant un fluage réduit, et qui est obtenu par prise et durcissement hydrauliques de la composition à base de plâtre selon 30 l'invention. Un autre objet encore concerne l'utilisation d'acide tartrique ou de l'un ou plusieurs de ses sels pour la réduction du fluage d'un élément à base de plâtre, en particulier une plaque de plâtre. Enfin, l'invention a également pour objet un procédé de fabrication d'un élément à base de plâtre ayant un fluage réduit, dans lequel on introduit de l'acide tartrique, ou l'un ou plusieurs de ses sels, et de R:\Brevets\20000\20078.doc - 2 décembre 2002 - 3/20 l'acide borique, ou l'un ou plusieurs de ses sels, dans la composition à base de plâtre, avant que celle-ci ne prenne et ne durcisse pour donner l'élément à base de plâtre. D'autres caractéristiques et avantages de l'invention vont maintenant être décrits en détail dans l'exposé qui suit. EXPOSE DETAILLE DE L'INVENTION Procédé de réduction du fluage selon l'invention Ainsi, pour réduire le fluage de l'élément à base de plâtre, on introduit, selon l'invention, de l'acide tartrique ou l'un de ses sels dans la composition à base de plâtre avant la prise et le durcissement de cette 15 dernière. Par "composition à base de plâtre", il faut entendre ici une composition de plâtre classique, c'est-à-dire constituée pour l'essentiel de plâtre. Par "plâtre", on entend du sulfate de calcium semi20 hydrate de type bêta ou alpha. Ce plâtre peut également contenir du sulfate de calcium sous forme d'anhydrite. Par "acide tartrique" on entend ici l'acide tartrique L, D, DL ou méso tels que décrits dans " The Merck Index 25 - eleventh édition ". Bien entendu, on peut utiliser des mélanges de deux ou plusieurs de ces isomères. L'acide tartrique peut être mis en oeuvre sous la forme d'un sel qui peut être un sel métallique ou un sel d'ammomium quaternaire. Comme sel métallique, on peut citer les sels formés avec un métal alcalin comme le sodium ou les sels formés avec un métal alcalino-terreux comme le calcium. La quantité d'acide tartrique, ou d'un ou plusieurs de ses sels, introduite dans la composition de plâtre est 35 généralement supérieure à 0,001 % en poids par rapport au poids de sulfate de calcium semi-hydrate contenu dans la composition pour plaque de plâtre. R.\Brevets\20000\20078.doc - 2 décemibre 2002 - 4/20 De préférence, on introduit dans la composition à base de plâtre, en pourcentages en poids par rapport au poids du sulfate de calcium semi-hydrate présent dans la composition, de 0,003% à 0,45% et de préférence de 0,005% 5 à 0,05% d'acide tartrique ou de sel(s) d'acide tartrique. Selon un mode de réalisation de l'invention, on introduit en outre dans la composition à base de plâtre, en pourcentages en poids par rapport au poids du sulfate de calcium semi-hydrate dans la composition, 10 jusqu'à 0,95% (notamment de 0,05% à 0,95%) et, de préférence, de 0,2 à 0,8% d'acide borique ou de sel(s) d'acide borique. Ce mode de réalisation est particulièrement avantageux, car la combinaison de ces deux acides produit une synergie au niveau de l'effet 15 anti-fluage provoqué. L'introduction des additifs dans la composition à base de plâtre peut se faire soit en les dissolvant préalablement dans l'eau de gâchage, soit en les mélangeant sous forme de poudre au gypse, soit au moyen 20 de l'imprégnation par trempage de l'élément de plâtre durci dans une solution aqueuse contenant les additifs. Selon un mode de réalisation de l'invention, on introduit en outre de l'air dans la composition à base de plâtre en ajoutant une mousse. Cette mousse peut être 25 réalisée en utilisant tout agent moussant approprié, par exemple, l'agent moussant de formule ROSO3M, tel que défini de la page 14, ligne 20 à la page 15, ligne 16, de la demande internationale W099/08978 précitée. De préférence, on utilise un agent moussant 30 comprenant un alkylsulfate de métal alcalin ou alcalinoterreux. Comme métal alcalin, on peut alors citer le potassium, le lithium et, de préférence, le sodium. Comme métal alcalino-terreux, on peut citer le calcium et le magnésium. L'agent moussant particulièrement préféré comprend un alkylsulfate de formule H(CH2)nOSO3-M+, dans laquelle n varie de 6 à 16 et le nombre moyen d'atomes de carbone dans la composition d'alkylsulfates nm est compris entre et 11, et M est un cation monovalent. Selon un mode de réalisation de l'invention, en vue d'améliorer encore l'effet anti-fluage, on introduit un ou plusieurs phosphates de métal alcalin ou alcalinoterreux dans la composition à base de plâtre. La quantité de phosphate de métal alcalin ou alcalino-terreux introduite est au maximum de 0,5% et de préférence inférieure à 0,2% en poids, par rapport à la masse de sulfate de calcium semi-hydrate. Comme métal alcalin du phosphate, on peut citer le 10 sodium, le potassium et le lithium. Comme métal alcalino-terreux du phosphate, on peut citer le calcium et le magnésium. De préférence, le métal est le sodium. Comme phosphate, on met de préférence en oeuvre du 15 trimétaphosphate. Ainsi, le phosphate métallique particulièrement préféré est le trimétaphosphate de sodium. Composition à base de plâtre selon l'invention La composition à base de plâtre à fluage réduit selon l'invention comprend, en pourcentages en poids par rapport au poids du sulfate de calcium semi-hydrate dans la composition, plus de 0,001%, en particulier de 0,003% à 0,45% d'acide tartrique ou de sel(s) d'acide tartrique, 25 et de 0,05% à 0,95% d'acide borique ou de sel(s) d'acide borique. Selon un mode de réalisation préféré de l'invention, la composition à base de plâtre comprend de 0, 005% à 0,05% d'acide tartrique, ou de sel(s) d'acide tartrique, 30 et de 0,2% à 0,8% d'acide borique, ou de sel(s) d'acide borique. Plus préférentiellement encore, la composition comprend de 0,02% à 0,03% d'acide tartrique ou de sel(s) d'acide tartrique et de 0,4% à 0,7% d'acide borique ou de 35 sel(s) d'acide borique. La composition à base de plâtre selon l'invention comprend de préférence, comme cela a été décrit en R:\Brevets\20000\20078.doc - 2 décembre 2002 6/20 relation avec le procédé selon l'invention et/ou un phosphate de métal alcalin ou alcalino-terreux. La composition à base de plâtre selon l'invention peut comprendre en outre des additifs utilisés de façon 5 classique dans les compositions à base de plâtre et bien connus de l'homme du métier. On peut citer à cet égard, des accélérateurs de prise, des retardateurs de prise, des agents liants, des agents d'adhérence, des fluidifiants, des rétenteurs d'eau, des entraîneurs 10 d'air, des épaississants, des bactéricides, des fongicides, des ajusteurs de pH, des matériaux de renforcement, des retardateurs de flamme, des hydrofugeants et/ou des charges. En cas d'utilisation pour réaliser une plaque de 15 plâtre, la composition selon l'invention présente l'avantage de ne pas altérer l'adhérence entre le carton et le plâtre constitutif de la plaque. Plaque de plâtre selon l'invention La composition à base de plâtre selon l'invention, peut avantageusement être mise sous forme de plaque, pour donner, après prise et durcissement hydrauliques, une plaque de plâtre à fluage réduit. Procédé de fabrication d'un élément à base de plâtre à fluage réduit selon l'invention Selon l'invention, la fabrication d'un élément à base de plâtre, tel qu'une plaque de plâtre, ayant un fluage réduit, comprend, outre les étapes classiques, 30 l'introduction d'acide tartrique, ou d'un ou plusieurs de ses sels, et d'acide borique, ou d'un ou plusieurs de ses sels, dans la composition à base de plâtre, avant la prise et le durcissement hydrauliques de cette dernière. EXEMPLES Les exemples suivants illustrent la présente invention sans toutefois en limiter la portée. R'\Brevets\20000\20078.doc - 2 décembre 2002 - 7/20 Exemple 1 On a préparé une miniplaque de 0,316 x 0,316 m2 ayant une épaisseur de 6, 5 mm et une densité de 0,78 à partir de plâtre de Carpentras, qui est un plâtre obtenu 5 par cuisson flash d'un gypse naturel ayant une teneur minimale en gypse de 80%. Cette plaque est préparée de la manière suivante: on prépare une mousse en agitant pendant 1 minute dans un générateur de mousse du type Hamilton Beach réglé à une 10 tension de 55 Volts: - 2,5 ml d'une solution à 50 g/l d'un agent moussant de formule ROSO3M, tel que défini de la page 14, ligne 20 à la page 15, ligne 16, de la demande internationale - 80 ml d'eau à 220C. La mousse est ensuite introduite dans un mélange de 400g d'eau à une température de 500C et de 600g de plâtre à une température de 220C. La pâte de plâtre est déposée entre deux feuilles de carton. L'excédent après 20 remplissage est éliminé. La miniplaque est ensuite séchée dans une étuve à une température croissant régulièrement de 1000C à 1700C en 6 min, puis décroissant régulièrement de 1700C à 900C en 16 min jusqu'à l'obtention d'une plaque témoin appelée plaque T. 25 Exemple 2 On a préparé des plaques 1 à 16, selon le mode opératoire de l'exemple 1, en introduisant préalablement dans les 400g d'eau à 500C les acides indiqués dans le 30 tableau ci-dessous, avec les pourcentages suivants par rapport au poids du plâtre: R:\Brevets\20000\20078 doc - 2 décembre 2002 8/20 Tableau I Plaque n0 acide tartrique L acide borique (en % par rapport (en % par rapport au poids du au poids du plâtre) plâtre) 1 0,01 2 0,025 -3 0,05 4 0,16 0,30 6 0,475 7 - 0,15 8 - 0,16 9 - 0,17 - 0,25 11 - 0,30 12 0,45 13 0,475 14 0,01 0,15 0,05 0,25 16 0, 025 0,45 Exemple 3 On a procédé à des mesures de fluage sur les plaques T et 1 à 16 préparées dans les exemples 1 et 2, selon la norme ASTM C 473-95 modifiée comme suit: chaque plaque de largeur 316 mm (au lieu de 305 mm) est mise en suspension entre deux couteaux éloignés d'un entraxe de 10 300 mm (au lieu de 584 mm) sous la contrainte équivalente à 1,5 fois le poids sec de la plaque (760 g) . La flèche est mesurée au bout de 24, 48 et 65 heures. Pour des raisons pratiques, les valeurs de fluage relevées dans les exemples correspondent à la flèche atteinte au bout 15 de 65 heures. Le fluage est mesuré avec une précision de 3%. R:\Brevets\20000\20078.doc - 2 décembre 2002 - 9/20 Les résultats sont consignés dans le tableau II suivant: Tableau II Plaque n0 Fluage mesuré en mm T 9,29 1 4,66 2 3,81 3 3,17 4 2,09 1,51 6 1,08 7 22,60 8 2,54 9 2,48 2,13 11 1,96 12 1,59 13 1, 54 14 1,50 1,10 16 0,76 Les résultats obtenus mettent en évidence: l'apport de l'acide tartrique sur le fluage (plaques 1 à 6 par rapport à plaque T) ; - l'apport de l'acide borique sur le fluage (plaques 7 à 10 13 par rapport à la plaque T) ; - l'effet synergique lié à la combinaison des acides tartrique et borique (plaques 1,4,7,8 par rapport à la plaque 14, ou bien plaques 3, 5, 10, 11 par rapport à la plaque 15). De même, la comparaison des résultats pour les plaques 2,6,12,13 avec ceux pour la plaque 16 montre un effet de synergie qui se traduit par un fluage de la plaque de plâtre se situant sous la barre du millimètre. R:\Brevets\20000\20078.doc - 2 décembre 2002 - 10/20 1il Cet effet de synergie peut aussi s'exprimer en comparant l'amélioration de la réduction du fluage obtenue par la combinaison acide tartrique/acide borique, par rapport à la solution acide tartrique seul ou acide borique seul, pour un même dosage global d'additifs. Le tableau III ci-dessous exprime ce gain en % : Tableau III Plaques comparées Additivation Gain apporté par (en % par rapport la synergie au poids du plâtre 14/4 0,16 28 % 14/8 0,16 41 % 15/5 0,30 27 % 15/11 0,30 44 % 16/6 0,475 30 % 16/13 0,475 51% Exemple 4 Dans cet exemple, en vue d'étudier l'effet d'un ajout de trimétaphosphate de sodium (TMPNa), on a préparé des plaques 17 à 22 selon le mode opératoire indiqué dans 15 l'exemple 2, avec les caractéristiques figurant dans le tableau IV suivant: Tableau IV Plaque acide tartrique L acide borique TMPNa n (en %) (en %) (en %) 17 0, 025 0,4 18 - 0,05 19 - - 0,1 0,025 0,4 0,01 21 0,025 0,4 0,05 22 0,025 0, 4 0,1 R:\Brevets\20000\20078.doc - 2 décembre 2002 - 11/20 2848207 12 Exemple 5 On a procédé à des mesures de fluage selon la norme ASTM C 473-95 modifiée telle que décrit précédemment dans l'exemple 3. Les résultats sont consignés dans le tableau V suivant: Tableau V Plaque n0 Fluage mesuré en mm T 9,30 17 0,83 18 0,89 19 0,75 0,73 21 0,71 22 0,51 On comparant les résultats pour les plaques 17 à 22, on constate qu'il est avantageux de combiner les acides tartrique et borique avec le TMPNa, car on arrive ainsi à un fluage quasiment nul. Exemple 6 On a préparé une miniplaque de 0,316 x 0,316 m2 ayant une épaisseur de 6,5 mm et une densité de 0,78, selon le mode opératoire décrit dans l'exemple 1, mais à partir de plâtre de Cilegon, qui est un plâtre obtenu par 20 cuisson flash d'un gypse naturel ayant une teneur minimale en gypse de 90%. Cette plaque témoin est appelée plaque T'. Exemple 7 On a préparé des plaques 23 à 30, selon le mode opératoire de l'exemple 6, en introduisant préalablement dans les 400 g d'eau à 50C les additifs indiqués dans le tableau VI ci-dessous avec les pourcentages suivants par rapport au poids du plâtre: R:\Brevets\20000\20078 doc - 2 décembre 2002 - 12/20 Tableau VI Plaque n0 acide tartrique L (en Trimétaphosphate de % par rapport au sodium poids du plâtre) (en % par rapport au poids du plâtre) 23 0,01 24 0,02 0,04 26 0.01 27 - 0,02 28 - 0,04 29 0,01 0,01 0,02 0,02 Exemple 8 On a procédé à des mesures de fluage sur les plaques T' et 23 à 30 préparées dans les exemples 11 à 12 selon la norme ASTM C 473-95 modifiée selon la description de l'exemple 3. Les valeurs de fluage relevées dans les exemples 10 correspondent à la flèche atteinte au bout de 65 heures. Le fluage est mesuré avec une précision de 3%. Les résultats sont consignés dans le tableau VII suivant: Tableau VII Plaque n0 Fluage mesuré en mm T' 9,50 23 2,20 24 1,48 1,13 26 1,51 27 1, 15 28 0,73 29 1,02 0,66 R:\Brevets\20000\20078 doc - 2 décembre 2002 13/20 La comparaison des résultats pour les plaques 24, 27 et 29 montre un effet synergique lié à la combinaison de l'acide tartrique et du trimétaphosphate de sodium. De même, la comparaison des résultats pour les plaques 25, 28, et 30 montre que la combinaison l'acide tartrique et du trimétaphosphate de sodium produit un effet de synergie qui se traduit par un fluage de la plaque de plâtre se situant sous la barre du millimètre. 10 Cet effet de synergie peut aussi s'exprimer en comparant l'amélioration de la réduction du fluage obtenue par la combinaison acide tartrique/trimétaphosphate de sodium, par rapport à la solution d'acide tartrique seul ou de trimétaphosphate de 15 sodium seul, pour un même dosage global d'additifs. Le tableau VIII ci dessous exprime ce gain en % : Tableau VIII Plaques comparées Additivation Gain % apporté par (en % par rapport synergie au poids du platre 29/24 0,02 31% 29/27 0,02 11% 30/25 0,04 41% 30/28 0,04 10% Exemple 9 Dans cet exemple, en vue de permettre une comparaison de l'efficacité des acides tartriques L, D, DL et méso, ces acides étant utilisés seuls, on a préparé des plaques 25 31 à 41 selon le mode opératoire indiqué dans l'exemple 6, avec les caractéristiques suivantes: R:\Brevets\20000\20078. doc - 2 décembre 2002 - 14/20 Tableau IX Plaque acide acide acide acide n0 tartrique tartrique tartrique tartrique L (en %) D (en %) DL (en %) méso (en %) 31 0,01 32 0,02 33 0,04 34 0,01 0, 02 36 0,04 37 0,01 38 0,02 39 0,01 0,02 41 _ _ _ _ _ _ _ _ _ _ _ _ _ _ _ _ _ _0,04 Exemple 10 On a procédé à des mesures de f luage selon la norme ASTM C 473-95 modifiée telle que décrit précédemment dans l'exemple 3. Les résultats sont consignés dans le tableau X suivant: Tableau X Plaque n0 Fluage mesuré en mm T' 9,50 31 1,95 32 1,57 33 1,35 34 1,92 1, 51 36 1,22 37 1,68 38 1,31 39 2,57 2,29 41 1,87 R:\Brevets\20000\20078. doc - 2 décembre 2002 - 15/20 On peut constater que les acides tartriques L, D, DL et méso entraînent tous une réduction notable du fluage. Exemple 11 Dans cet exemple, en vue de permettre une comparaison de l'efficacité de l'acide tartrique L à celle de l'acide tartrique D, ces acides étant utilisés en combinaison avec l'acide borique, on a préparé des plaques 42 et 43 selon le mode opératoire indiqué dans l'exemple 2, avec 10 les caractéristiques figurant dans le tableau XI suivant Tableau XI Plaque acide tartrique acide tartrique acide borique n0 L (en g) D (en g) (en g) 42 0,05 _ 0,25 43 __0,05 0,25 Exemple 12 On a procédé à des mesures de fluage selon la norme ASTM C 473-95 modifiée telle que décrit précédemment dans l'exemple 3 Les résultats sont consignés dans le tableau XII suivant: Tableau XII Plaque n0 Fluage mesuré en mm T 9,29 42 1,10 43 1,12 On constate donc que l'acide tartrique D est aussi efficace que l'acide tartrique L et qu'il donne lui-aussi lieu à une nette amélioration de l'effet anti-fluàge lorsqu'il est combiné avec l'acide borique. R:\Brevets\20000\20078.doc - 2 décembre 2002 - 16/20 REVENDICATIONS 1. Procédé de réduction du fluage d'un élément à base de plâtre, comprenant l'introduction dans la 5 composition à base de plâtre, avant la prise et le durcissement de cette dernière, d'acide tartrique ou de sel(s) d'acide tartrique, en une quantité supérieure à 0,001% en poids par rapport au poids du sulfate de calcium semi-hydrate 10 contenu dans la composition à base de plâtre. 2. Procédé selon la revendication 1, caractérisé en ce que l'on introduit dans la composition à base de plâtre, en pourcentages en poids par rapport 15 au poids du sulfate de calcium semi-hydrate de la composition, de 0,003% à 0,45% et de préférence de 0,005% à 0,05% d'acide tartrique ou de sel(s) d'acide tartrique. 3. Procédé selon la revendication 1 ou la revendication 2, caractérisé en ce qu'on introduit en outre dans la composition à base de plâtre, en pourcentages en poids par rapport au poids du sulfate de calcium semihydrate de la 25 composition, jusqu'à 0,95% et de préférence de 0,2% à 0, 8% d'acide borique ou de sel(s) d'acide borique. 4. Procédé selon l'une des revendications 1 à 3, 30 caractérisé en ce qu'on introduit en outre dans la composition à base de plâtre au moins un agent moussant. 5. Procédé selon la revendication 4, caractérisé en 35 ce que l'agent moussant comprend un alkylsulfate de métal alcalin ou alcalino-terreux, de préférence, un alkylsulfate de formule H(CH2)nOSO3M+, dans laquelle n est de 6 à 16 et le nombre R \Brevets\20000\20078.doc - 2 décembre 2002 17/20 moyen d'atomes de carbone dans la composition d'alkylsulfates n, est compris entre 10 et 11, et M est un cation monovalent. 6. Procédé selon l'une des revendications 1 à 5, caractérisé en ce qu'on introduit en outre dans la composition à base de plâtre, au moins un phosphate de métal alcalin ou alcalino-terreux. 7. Procédé selon la revendication 6, caractérisé en ce que ledit phosphate de métal alcalin ou alcalino-terreux est introduit en une quantité maximale de 0,5% et de préférence inférieure à 0,2% en poids, par rapport au poids du sulfate de 15 calcium semi-hydrate. 8. Procédé selon la revendication 6 ou la revendication 7, caractérisé en ce que le phosphate de métal alcalin ou alcalino-terreux 20 est le trimétaphosphate de sodium. 9. Procédé selon l'une des revendications 1 à 8, caractérisé en ce que l'élément à base de plâtre est une plaque de plâtre. 10.Composition à base de plâtre comprenant, en pourcentages en poids par rapport au poids du sulfate de calcium semi-hydrate dans la composition, de 0,003% à 0,45% d'acide tartrique 30 ou de sel(s) d'acide tartrique et de 0,05% à 0,95% d'acide borique ou de sel(s) d'acide borique. ll. Composition à base de plâtre selon la 35 revendication 10, comprenant, en pourcentages en poids par rapport au poids du sulfate de calcium semihydrate dans la composition, de 0,005% à 0,05% d'acide tartrique ou de sel(s) d'acide R:\Brevets\20000\20078.doc - 2 décembre 2002 - 18/20 tartrique et de 0,2% à 0,8% d'acide borique ou de sel(s) d'acide borique. 12.Composition à base de plâtre selon la 5 revendication 10 ou 11, comprenant, en pourcentages en poids par rapport au poids du sulfate de calcium semi-hydrate dans la composition, de 0,02% à 0,03% d'acide tartrique ou de sel(s) d'acide tartrique et de 0,4% à 0,7% 10 d'acide borique ou de sel(s) d'acide borique. 13.Composition à base de plâtre selon l'une des revendications 10 à 12, comprenant en outre un agent moussant. 14.Composition à base de plâtre selon la revendication 13, caractérisée en ce que l'agent moussant est un alkylsulfate de métal alcalin ou alcalino-terreux de préférence, un alkylsulfate 20 de formule H(CH2)nOSO3M+, dans laquelle n est de 6 à 16 et le nombre moyen d'atomes de carbone dans la composition d'alkylsulfates nm est compris entre 10 et 11, et M est un cation monovalent. 15.Composition à base de plâtre selon l'une des revendications 10 à 14, comprenant en outre un phosphate de métal alcalin ou alcalino-terreux. 16.Composition à base de plâtre selon la 30 revendication 15, caractérisée en ce qu'elle contient au plus 0,5% et de préférence moins de 0,2% en poids, dudit phosphate de métal alcalin ou alcalino-terreux, par rapport au poids du sulfate de calcium semi-hydrate. 35 17. Composition à base de plâtre selon la revendication 15 ou la revendication 16, caractérisé en ce que ledit phosphate de métal R:\Brevets\20000\20078.doc - 2 décembre 2002 - 19/20 alcalin ou alcalino- terreux est le trimétaphosphate de sodium. 18. Elément à base de plâtre à fluage réduit, obtenu 5 par prise et durcissement hydrauliques d'une composition selon l'une des revendications 10 à 17. 19. Elément selon la revendication 18, caractérisé 10 en ce qu'il s'agit d'une plaque de plâtre. 20.Utilisation d'acide tartrique ou de sel(s) d'acide tartrique pour la réduction du fluage d'un élément à base de plâtre. 21.Procédé de fabrication d'un élément à base de plâtre à fluage réduit, dans lequel on introduit de l'acide tartrique, ou l'un ou plusieurs de ses sels, et de l'acide borique, ou l'un ou plusieurs 20 de ses sels, dans la composition à base de plâtre, avant la prise et le durcissement hydrauliques de cette dernière. 22.Procédé selon la revendication 21, caractérisé en 25 ce que l'élément à base de plâtre est une plaque de plâtre. R-\Brevets\20000\20078.doc - 2 décembre 2002 - 20/20